(57)【要約】【課題】使用中にヨレが発生することが少なく、フィット性が良好で、漏れ防止性に優れた吸収性物品を提供すること。【解決手段】液保持性の吸収層２及び液不透過性の防漏層３を有し、実質的に縦長であり、吸収層２は、パンティライナー１の厚さ方向における、肌当接面２４を形成する表面層の内方側に、弾性回復力が０．８ｇ以上の弾性回復性を有する弾性層２３を有しており、パンティライナーの幅方向への圧縮損失率が５％未満である吸収性物品１。【選択図】図１
2006289113.tif 000002
【特許請求の範囲】
【請求項１】
液保持性の吸収層及び液不透過性の防漏層を有し、実質的に縦長の吸収性物品において、
前記吸収層は、吸収性物品の厚さ方向における、肌当接面を形成する表面層の内方側に、弾性回復力が０．７ｃＮ以上の弾性回復性を有する弾性層を有しており、
吸収性物品の幅方向圧縮歪みが５％未満である吸収性物品。
【請求項２】
前記吸収層は、前記表面層を形成する液透過性の表面シートと、液保持性の吸収体と、該表面シート及び該吸収体に狭持された前記弾性層とからなる請求項１記載の吸収性物品。
【請求項３】
前記吸収層の肌当接面側には、少なくとも前記弾性層を圧縮して、前記表面シート、前記吸収体及び該弾性層を一体化させてなる圧縮部が複数形成されている請求項２記載の吸収性物品。
【請求項４】
前記吸収性物品の厚みが４ｍｍ以下である請求項１〜３の何れかに記載の吸収性物品。
【発明の詳細な説明】
【技術分野】
【０００１】
本発明は、使用中にヨレが発生することが少なく、フィット性が良好で、漏れ防止性に優れた、生理用ナプキン、パンティライナー、失禁パット等の吸収性物品に関する。
【背景技術】
【０００２】
従来、吸収性物品は、ヨレや漏れ防止性を向上させるために種々改良が施されており、例えば、特開平８−２４２８９号公報のように、弾性回復性を有する繊維を含む不織布からなる吸収体を用いること、特開平１１−１９２２５９号公報のように、トップシートと吸収体の間に吸収速度の速いセカンドシートを配すること等が提案されている。
しかし、従来提案されている吸収性物品では、未だ使用中におけるヨレを効果的に防止することができず、フィット性が十分でなく、液の漏れを十分に防止できないという問題がある。
【０００３】
【特許文献１】特開平８−２４２８９号公報
【特許文献２】特開平１１−１９２２５９号公報
【発明の開示】
【発明が解決しようとする課題】
【０００４】
従って、本発明の目的は、使用中にヨレが発生することが少なく、フィット性が良好で、漏れ防止性に優れた吸収性物品を提供することにある。
【課題を解決するための手段】
【０００５】
本発明は、液保持性の吸収層及び液不透過性の防漏層を有し、実質的に縦長の吸収性物品において、前記吸収層は、吸収性物品の厚さ方向における、肌当接面を形成する表面層の内方側に、弾性回復力が０．７ｃＮ以上の弾性回復性を有する弾性層を有しており、吸収性物品の幅方向圧縮歪みが５％未満である吸収性物品を提供することにより、前記目的を達成したものである。
【発明の効果】
【０００６】
本発明の吸収性物品は、使用中にヨレが発生することが少なく、フィット性が良好で、漏れ防止性に優れたものである。
【発明を実施するための最良の形態】
【０００７】
以下、本発明の好ましい一実施形態について説明する。
本実施形態の吸収性物品としてのパンティライナー１は、図１及び２に示すように、液保持性の吸収層２及び液不透過性の防漏層３を有し、実質的に縦長である。
【０００８】
而して、本実施形態のパンティライナー１において、吸収層２は、パンティライナー１の厚さ方向における、肌当接面２４を形成する表面層の内方側に、弾性層２３を有している。該弾性層２３は、弾性回復力が０．７ｃＮ以上、好ましくは０．８〜４ｃＮ、更に好ましくは１〜２ｃＮであり、パンティライナーは、幅方向圧縮歪みが５％未満、好ましくは１〜４％である。
前記弾性層の弾性回復力が０．７ｃＮ未満であると、吸収性物品の体への追従性が悪く、フィット性が低下し、前記吸収性物品の幅方向圧縮歪みが５％を超えると、ヨレた状態から回復しにくく、折り皺などが目立つようになる。
【０００９】
ここで前記弾性回復力及び前記幅方向圧縮歪みは、それぞれ下記のようにして測定される。
＜弾性回復力＞
吸収性物品の弾性層を、吸収性物品の長手方向と一致する長さ方向が１４０ｍｍ、幅方向が４５ｍｍの大きさとなるように、矩形状に切り出す（サンプルの都合上、長手方向の端部は、半円形や台形状などであっても良い）。
切り出した矩形状の弾性層を、その長さ方向が周方向となるようにして円筒（両端部の重なり部が５ｍｍ程度）を作り、その重なり部をステープル〔マックス（株）製Ｎｏ．  １０−１Ｍの針〕を用いて１０ｍｍ間隔で３箇所止着して、円筒形状の測定サンプルを得る。尚、針の向きは周方向と平行とする。
得られた測定サンプル（初期サンプル幅；４５ｍｍ）を、テンシロン圧縮試験機（株式会社東洋ボールドウイン社製，「ＲＴＭ−２５」）にセットし、圧縮プレートにより、円筒の軸方向（サンプルの幅方向）に、５０ｍｍ／分の圧縮速度で圧縮する。圧縮プレートの初期位置は、初期サンプル幅より広い４７ｍｍ程度とする。
圧縮測定にて、測定サンプル幅が３０ｍｍとなる位置まで圧縮し（往路）、その後、圧縮プレートの移動方向を逆転させ、該圧縮プレートを５０ｍｍ／分の速度で圧縮開始位置まで戻し、測定サンプルの幅を回復させる（復路）。この圧縮し、回復させる工程を、１測定とし、２サンプル以上測定する。
そして、復路（回復過程）における、測定サンプル幅４０ｍｍの時点の応力を計測し、複数のサンプルについての計測値の平均値を「弾性回復力」とする。
【００１０】
＜幅方向圧縮歪み＞
吸収性物品を、その長手方向に一致する長さ方向が１４０ｍｍ、その幅方向が４５ｍｍの大きさとなるように、矩形状に切り出し、これを用いる以外は、上記の弾性回復力の測定と同様にして、測定サンプルを作成し、同様にして、測定サンプルの圧縮及び回復を行う。
そして、圧縮及び回復時のプレートの位置と各位置における測定サンプルの応力値とを記録したチャートから、往路の圧縮開始位置（４５ｍｍ位置）と復路の応力緩和点（測定サンプルの応力がゼロとなる位置）との間の距離を測定する。この測定を、２以上のサンプルについて行い、複数のサンプルについての測定値の平均値（ｍｍ）を「計測結果の平均値」とし、これを下記式に入れて「幅方向圧縮歪み」を求める。
「幅方向圧縮歪み」＝（「計測結果の平均値」／４５ｍｍ）×１００
【００１１】
また、パンティライナー（吸収性物品）１は、体へのフィット性の向上の観点から、その弾性回復力（以下、「製品の弾性回復力」という）が、４ｃＮ以上が好ましく、９ｃＮ以上がより好ましく、１２ｃＮ以上が更に好ましい。
ここで、製品の弾性回復力は、下記のようにして測定される。
＜製品の弾性回復力＞
上記の幅方向圧縮歪みの測定と同様にして、測定サンプルを作成し、同様にして、該測定サンプルの圧縮及び回復を行う。
そして、圧縮及び回復時のプレートの位置と各位置における測定サンプルの応力値とを記録したチャートから、復路（回復過程）における、測定サンプル幅４０ｍｍの時点の応力値を読み取り、２以上のサンプルについて同様にして求めた応力値の平均値を「製品の弾性回復力」とする。尚、上記「幅方向圧縮歪み」及び「製品の弾性回復力」は、吸収性物品が後述する圧縮部４を有する場合は、該圧縮部のある状態で計測する。弾性層の「弾性回復力」及び後述する「座屈強度」は、可能な限り圧縮部のない状態で計測する。
【００１２】
パンティライナー１について、更に詳述すると、吸収層２は、表面層を形成する液透過性の表面シート２１と、液保持性の吸収体２２と、表面シート２１及び吸収体２２に狭持された弾性層２３とからなる。弾性層２３を、表面シート２１と吸収体２２との間に配置することで、肌触り及びクッション性が向上する。
防漏層３は、液不透過性の防漏シート３１からなる。
表面シート２１は、その周縁部において、防漏シート３１に固着されている。これにより、吸収層２と防漏層３とが、固着されている。
吸収体２２は、表面シート２１よりも若干小さくなされており、吸収体２２の周縁より外方に延出する部分において、表面シート２１と防漏シート３１とが直接接合されて、パンティライナー１の周縁部に周縁固着部５が形成されている。
また、図示しないが、防漏層３の裏面側には、粘着剤が塗布されて、物品固定部が形成されている。
【００１３】
弾性層２３の前記弾性回復力及び／又はパンティライナーの前記幅方向圧縮歪みを満足するためには、弾性層２３を、フォーム材、乾式パルプシート、不織布等により形成することが好ましく、特に、不織布は、ポリエチレン、ポリプロピレン、ポリエステル、ナイロン、ポリアミドなどの既知の樹脂を単独又は複数用いた繊維による不織布が好ましい。また、不織布の製法は、スパンボンド不織布、ニードルパンチなどの不織布が使用できるが、繊度が１〜１０ｄｔｅｘ、好ましくは３〜７ｄｔｅｘの複合繊維（芯鞘構造繊維など）を使用したヒードボンドタイプの不織布が好ましく用いられる。
【００１４】
特に、弾性層２３を不織布で形成する場合における不織布は、下記１）〜４）の何れか１つ以上の方法により弾性及び／又は剛性を高めた不織布であることが好ましく、下記１）〜４）の２つ以上の方法により弾性及び／又は剛性を高めた不織布であることが更に好ましい。以下、「弾性及び／又は剛性」を「弾性／剛性」と略記する。
１）剛性／弾性の高い樹脂であるポリプロピレン、ポリエステル、ポリウレタン等を用いて原料繊維を形成して、弾性／剛性を向上する方法。
（繊維による弾性／剛性＝繊維による効果）
２）不織布の弾性／剛性は、構成繊維の配向方向により異なるため、構成繊維をランダムに配列し、シートの均一化により弾性／剛性を向上する方法。
（繊維配向の均一化＝シート構造による効果）
３）繊維接着点周辺の網目構造を強化／固定化し、接着点と接着点との間にある自由部分の戻り効果を高めることにより、弾性／剛性を向上する方法。
（網目構造の戻り効果＝シート構造による効果）
４）繊維に３次元的捲縮を施し、繊維配向の均一化と、繊維接着点の増加による、シート構造の緻密化を繊維により実現することにより、弾性／剛性を向上する方法。
（シート構造の緻密化＝繊維による効果）
【００１５】
１）〜４）の各方法は、何れか一の方法により容易に弾性層の前記弾性回復力を実現することができるが、１）と３）の組合せ、１）と４）の組合せ、２）と４）の組合せとすることにより、繊維による効果とシート構造による効果とが効率的に発揮させることができるので、これらを組み合わせることが特に好ましい。
【００１６】
また、弾性層２３を不織布で形成する場合、その不織布は親水性であることが好ましい。不織布を親水性化する方法としては、予め繊維表面を親水油剤処理する方法、繊維樹脂に親水油剤を練り込みブリードアウトさせる方法、不織布作成後親水油剤処理する方法等が好ましい。親水性の不織布は、表面に対するイオン交換水の接触角が７０°以下が好ましく、５０°以下がより好ましい。
前記接触角は、下記のようにして測定される。
＜接触角＞
接触角計（協和界面科学（株）、ＣＡ−Ｓミクロン２型）の繊維法（倍率３００倍）にて計測した。
カメラ（ニコンＦ８０）を接触角計に所定の方法にてセットし、予め測定サンプルの１本の繊維にピントをあわせておく。この状態から、霧吹きにて水滴を繊維表面に付着させ、付着５秒後にシャッターをきる。（フィルムＡＳＡ１００）現像した写真で、水滴が明瞭（水滴の両端がはっきりしている状態）なもの５点の接触角を計測し、平均値を「接触角」とした。
【００１７】
弾性層２３を、上記２）の方法（他の方法との組み合わせを含む）で弾性／剛性を高めた不織布で形成する場合、該不織布のＣＤ方向の座屈強度とＭＤ方向の座屈強度の比（ＣＤ／ＭＤ比）は、０．４〜２．５が好ましく、０．８〜１．５がより好ましい。
繊維の配向状態を計測する方法は、配向計による方法などがあるが、一般的に不織布は、その繊維の配向方向の曲げ抵抗が大きくなるため、ここでは、上記座屈強度の比（ＣＤ／ＭＤ比）を、繊維の配向方向の指標とした。座屈強度は、弾性層の曲げ抵抗値を数値化するために計測している。
ここで、不織布のＣＤ方向の座屈強度は、弾性層の弾性回復力の測定において、往路測定時に測定できる最大応力値の平均値を求め、これを「ＣＤ方向の座屈強度」とした。
不織布のＭＤ方向の座屈強度は、不織布を、吸収性物品の幅方向に一致する長さ方向が１４０ｍｍ、吸収性物品の長手方向に一致する幅方向が４５ｍｍの大きさとなるように、矩形状に切り出して測定サンプルを得る以外は、ＣＤ方向の座屈強度の測定と同様にして測定した。
【００１８】
吸収層２の肌当接面２４には、少なくとも弾性層２３を圧縮して、表面シート２１、吸収体２２及び弾性層２３を一体化させてなる圧縮部４が複数形成されている。圧縮部４を設けることにより、弾性層２３を有することで液の引き込み性能が低下することを防止して、液の引き込み性能を向上させ且つ高粘性物も良好に吸収体に引き込むことが容易となる。
圧縮部４は、本実施形態においては、草葉様の形状に、肌当接面２４側からパンティライナー１を押圧して形成されており、吸収層２全体が押圧されている。このようにすることにより、意匠的な効果も得ることができる。
【００１９】
また、一般的に密度が高くなると液の引き込み力は高くなるが、次層への液の通過性が低下する。従って、圧縮部４における表面シート２１には、該表面シート２１を上下に貫通する通液孔が形成されていることが、優れた吸収性能を発揮させることができるので好ましい。尚、本実施形態における表面シート２１には、そのような通液孔２５が肌当接面（周縁固着部５を除く）の全面に亘って散点模様的に多数形成されている。
【００２０】
圧縮部４の合計面積は、肌当接面２４の全面積（周縁固着部５の面積を除く）中５〜５０％であるのが好ましい。５％以上とすることにより、液の引き込み性の向上による液残り低減効果を得ることができ、５０％以下とすることにより、液通過性や肌触り（クッション感）の低下を防止できる。
また、圧縮部４一つ当たりの底面の面積は、０．５〜５０ｍｍ2 であるのが好ましい。０．５ｍｍ2 以上とすることにより、液の引き込み効果を効果的に発現させることができ、５０ｍｍ2 未満とすることにより、液通過性の阻害を防止できる。
ここで、「底面」とは、圧縮されて形成された凹部における最も深さの深い、底に位置する面を意味する。
図１に示すように、本実施形態においては、パンティライナー１の左右両側に、圧縮部４を設けたが、ドット状のエンボス処理などにより肌面接部の全面に圧縮部４を設けることもできる。肌面接部の全面に設けることは、上記の液の引き込み性の点から好ましく、また、図１のように両サイドのみに圧縮部を設けると、中央部のクッション性と両サイドの液の引き込み性とが両立できる。
【００２１】
本発明においては、吸収性物品の厚みが４ｍｍ以下、特に３ｍｍ以下、とりわけ２ｍｍ以下の場合に、本発明の所望の効果が一層顕著に発現される。即ち、従来の吸収性物品においては、厚みが４ｍｍ以下となるとヨレが顕著に発生するが、本発明においては、そのように薄型化した場合においても、上述した構成を有しているので、ヨレの発生が効果的に抑制される。また、吸収性物品の厚みを、上記値以下とすることにより、体へのフィット性、装着性を向上させ、装着感に優れたものすることができる。
【００２２】
本実施形態のパンティライナー１の表面シート２１、防漏シート３１及び吸収体２２は、通常の生理用ナプキンと同様の形成材料を用いて、形成することができる。
【００２３】
本実施形態のパンティライナー１は、通常のパンティライナーと同様に、ショーツ等の下着の所定位置に敷設して使用することができる。
そして、本実施形態のパンティライナー１は、上述の如く構成されているので、弾性層の作用により、使用中にヨレることがなく、このため、フィット性に優れたものであり、使用中に漏れることが少ないものである。
【００２４】
本実施形態のパンティライナー１は、弾性層２３及び表面シート２１を重ね合わせ、所定形状の圧縮部４が形成されるように、肌当接面２４側から所定形状に押圧加熱し、更に、吸収体２２及び防漏シート３１に積層して、表面シート２１と防漏シート３１とを周縁部においてヒートシール等により接着する等して得ることができる。
【００２５】
なお、本発明の吸収性物品は、上述の実施形態に制限されるものではなく、種々変形可能である。
例えば、パンティライナーの他、生理用ナプキン、使い捨ておむつや失禁パッド等に適用可能である。
また、弾性層２３は、吸収層２における肌当接面２４を形成しない位置にあれば、その配設位置は特に制限されず、吸収層２の最下層とすることもできる。
【実施例】
【００２６】
〔実施例１〜６、比較例１〜３〕
〔表１〕に示す表面シート、弾性層及び吸収体（実施例１〜６，比較例１，３）、又は表面シート及び吸収体（比較例２）を、この順に積層すると共に吸収体の下側に下記防漏シートを配置し、且つ各構成材料間を、ホットメルト型粘着剤を坪量５ｇ／ｍ2 でスパイラル状に塗工（スパイラル状に塗工したホットメルトを転着しても良い）して、吸収性物品を得た。実施例３〜６においては、上記の実施形態におけるのと同様の圧縮部を形成した。各吸収性物品における圧縮部の面積率（肌当接面の全面積中における圧縮部の合計面積の比率）を求め、その結果を表１に示した。
防漏シート：通気シート（三菱化学（株）製「ＫＴＦ−３７」）。
吸収性物品の大きさは１４０ｍｍ×５７ｍｍとし、全体の形状は図１と同様の形状とした。また、圧縮部の形状は、実施例３、４、６は円形で、実施例５は図１のように草葉様に形成した。
【００２７】
【表１】
2006289113.tif 000003
【００２８】
〔表１〕中における表面シート１，２、弾性層１〜５及び吸収体１〜４を、それぞれ以下に示す。
＜表面シート１＞  花王（株）製の市販品「ロリエパンティライナー（無香）」の表面材（不織布、ＰＥＴ／ＰＥ、坪量２５ｇ／ｍ2 ）
＜表面シート２＞  ユニチカ（株）製、不織布、商品名「コットエース  Ｃ０３ＯＳ／Ａ２５」
【００２９】
＜弾性層１＞
大和紡績（株）製の繊維「ＮＢＦ（ＳＨ）」（繊度４．４ｄｔｅｘ、平均繊維長５１ｍｍ）からなる坪量４０ｇ／ｍ2 のウエブを、１４８℃の温度処理条件で、エアースルー法により熱融着させて不織布シートとし、これに親水油剤処理（特開平５−３０９１１１実施例１記載の処理）を施したもの。この不織布は、厚みが０．５７ｍｍ、弾性回復力が０．７８ｃＮ、ＣＤ方向の座屈強度とＭＤ方向の座屈強度との比（ＣＤ／ＭＤ比）が０．２９である。尚、この不織布は、上記１）の方法により剛性／弾性を向上させた不織布である。
【００３０】
＜弾性層２＞
大和紡績（株）製の繊維「ＮＢＦ（ＳＰ）」（繊度４．４ｄｔｅｘ、平均繊維長５１ｍｍ）からなる坪量４０ｇ／ｍ2 のウエブを用いた以外は、弾性層１の製法におけるのと同様にして得た不織布。この不織布は、厚みが０．５５ｍｍ、弾性回復力が１．１８ｃＮ、ＣＤ／ＭＤ比が０．３０である。尚、この不織布は、上記１）及び３）の方法により剛性／弾性を向上させた不織布である。
【００３１】
＜弾性層３＞
大和紡績（株）製の繊維「ＮＢＦ（ＳＨ）」（繊度２．２ｄｔｅｘ、平均繊維長５１ｍｍ）からなる坪量１０ｇ／ｍ2 のウエブと、大和紡績（株）製の繊維「ＮＢＦ（ＳＰ）」（繊度４．４ｄｔｅｘ、平均繊維長５１ｍｍ）からなる坪量２０ｇ／ｍ2 のウエブとを重ね合わせて坪量３０ｇ／ｍ2 のウエブ積層体とし、１４８℃の温度処理条件で、エアースルー法により熱融着させて、不織布シートを作成した。作成した不織布シートに、弾性層１の製法におけるのと同様にして親水油剤処理を施した。得られた不織布を、弾性層に用いた。この不織布は、厚みが０．４８ｍｍ、弾性回復力が０．８８ｃＮ、ＣＤ／ＭＤ比が０．３４である。尚、この不織布は、上記１）及び３）の方法により剛性／弾性を向上させた不織布である。
【００３２】
＜弾性層４＞
大和紡績（株）製の繊維「ＮＢＦ（ＳＨ）」（繊度２．２ｄｔｅｘ、平均繊維長５１ｍｍ）からなる坪量１０ｇ／ｍ2 のウエブと、大和紡績（株）製の繊維「ＮＢＦ（ＳＨ）」（繊度２．２ｄｔｅｘ、平均繊維長５１ｍｍ（立体捲縮タイプの繊維）及びテイジン（株）製の繊維「テトロン」（繊度８．８ｄｔｅｘ、平均繊維長５１ｍｍのＰＥＴ繊維）を１：１の混合比率で混合して得られた坪量３０ｇ／ｍ2 のウエブとを重ね合わせて坪量４０ｇ／ｍ2 のウエブ積層体とし、１４８℃の温度処理条件で、エアースルー法により熱融着させて、不織布シートを作成した。作成した不織布シートに、弾性層１の製法におけるのと同様にして親水油剤処理を施した。得られた不織布を弾性層に用いた。この不織布は、厚みが０．６５ｍｍ、弾性回復力が１．７６ｃＮ、ＣＤ／ＭＤ比が１．０６であった。尚、この不織布は、上記１）〜４）の方法により剛性／弾性を向上させた不織布である。
【００３３】
＜弾性層５＞
大和紡績（株）製の繊維「ＮＢＦ（ＳＨ）」（繊度２．２ｄｔｅｘ、平均繊維長５１ｍｍ）の２５ｇ／ｍ2 のウエブを１４８℃の温度処理条件で、エアースルー法により熱融着させて不織布シートを作成し、これに、弾性層１の製法におけるのと同様にして親水油剤処理を施したものを弾性層に用いた。この不織布は、厚みが０．２６ｍｍ、弾性回復力が０．２ｃＮ、ＣＤ／ＭＤ比が０．２９であった。
【００３４】
＜吸収体１＞  坪量１６ｇ／ｍ2 、クレープ率１０％の紙。
＜吸収体２＞  乾式パルプシート〔ジェイソフト（株）製「ＪＳ４５ＨＤ−Ｗ」〕、坪量４５ｇ／ｍ2 
＜吸収体３＞  坪量３５ｇ／ｍ2 、クレープ率２０％の紙（幅３０ｍｍ×長さ１２０ｍｍ）を、二枚重ねたもの。
＜吸収体４＞
坪量５０ｇ／ｍ2 のパルプウエブ（幅３０ｍｍ×長さ６０ｍｍ）二層の間に、高吸収性ポリマー（日本触媒（株）製、商品名アクアリックＣＡＷ−４）を散布して介在させた積層シート（高吸水性ポリマーの坪量１０ｇ／ｍ2 ）。
【００３５】
上記の弾性層１〜４について接触角を測定したところ、何れも５０〜６０°の範囲内であった。尚、弾性層１〜５の各厚み及び製品厚みは、ミツトヨ製「ＩＤ−Ｃ１１２ＣＢ」厚みゲージに、φ３０ｍｍの測定部を取りつけて、約１０ｃＮの測定荷重として測定した。
【００３６】
得られた各吸収性物品について、上述した方法により「幅方向圧縮歪み」、「製品の弾性回復力」の測定を行い、更に各吸収性物品について、下記方法により、「ヨレ難さ」及び「吸収性」を評価した。
【００３７】
＜ヨレ難さ＞
実施例１〜６及び比較例１〜３の各吸収性物品（以下テスト品と記す）について使用テストを実施した（パネラー１０名，各人２枚使用）。使用テストは、テスト品と比較基準品〔１９９９年７月販売中の花王製ロリエパンティライナー無香（よれないステッチ）〕とを各パネラーに使用させ、両者の何れがよりヨレ難いかを下記の五段階で評価させた（判断基準は、使用後のヨレの状態と装着中の追従性による）。
ａ；テスト品の方がヨレ難い
ｂ；テスト品の方がややヨレ難い
ｃ；ヨレ難さが同程度である
ｄ；比較基準品の方がややヨレ難い
ｅ；比較基準品の方がヨレ難い
【００３８】
上記のａ又はｂと評価した人の合計人数を「テスト品支持者数」、上記のｄ又はｅと評価した人の合計人数を「比較基準品支持者数」とし、次式の計算値に応じて以下のように判定値を導いた。
（判定値）＝（テスト品支持者数）−（比較基準品支持者数）
よれ難さの評価は四段階で評価し、判定値が５以上の場合を◎、３〜４の場合を○、１〜２の場合を△、０以下の場合を×とした。
【００３９】
＜吸収性＞
評価用のサンプルとして、上述のようにして製造した吸収性物品（表面シート／（弾性層）／吸収体／防漏シートの積層構造を有するもの，以下、Ａタイプという）以外に、Ａタイプの吸収性物品から吸収体を除いた構成を有する吸収性物品（Ｂタイプという）を用意した。
Ａタイプ及びＢタイプそれぞれについて、以下のようにして液の広がり面積を測定した。
即ち、６５ｗｔ％グリセリン溶液に、更に（株）アイゼン製食用青色１号を０．５ｗｔ％外添したものを評価液とし、該評価液を、吸収性物品の表面シート上中央の同一箇所に、高さ１０ｍｍの位置より、スポイトにて５滴（１秒に１滴、重量０．３〜０．３５ｇ）滴下し、滴下終了５分後の表面での液の広がり位置をマーキングし、液の広がり部分を面積を計測する。尚、液の広がり部分の面積は、ＮＥＸＵＳ製画像解析ソフト（ｖｅｒ．３．０８）を使用し、測定には、ライト（サンライトＳＬ−２３０Ｋ２、（株）ＬＰＬ）、スタンド（コピースタンドＣＳ−５、（株）ＬＰＬ）、レンズ（２４ｍｍ／Ｆ２、８Ｄニッコールレンズ）、ＣＤＤカメラ（ＨＶ−Ｄ３７、日立電子株式会社、Ｆマウントによるレンズとの接続）、ビデオボード（スペクトラ３２００、カノープス株式会社）により、測定画像を取り込み、計測した。
Ｂタイプの広がり面積に対するＡタイプの広がり面積の比（Ａタイプ／Ｂタイプ）を求め、その比が０．８以下を○、０．８超０．９未満を△、０．９１以上を×とした。
【００４０】
実施例１〜６は、弾性層の弾性回復力及びパンティライナーの幅方向圧縮歪みが特定の範囲であり、良好なヨレ難さが得られた。特に実施例３〜５は、圧縮部及び表面シートの効果により幅方向圧縮歪みが３％以下となり、使用者にヨレ難さが高い支持が得られた。
また、圧縮部を有する実施例３〜６は、良好な吸収性が得られた。
【００４１】
一方、弾性層の弾性回復力が低い比較例１及び弾性層を有していない比較例２は、ヨレ難さに関する使用者の支持が低い結果となった。また、パンティライナーの幅方向圧縮歪みが大きい比較例３についても、ヨレ難さに関する使用者の支持が低い結果となった。
【図面の簡単な説明】
【００４２】
【図１】図１は、本発明の１実施形態を示す平面図である。
【図２】図２は、図１のＸ−Ｘ断面図である。
【符号の説明】
【００４３】
１  パンティーライナー
２  吸収層
２１  表面シート
２２  吸収体
２３  弾性層
２４  肌当接面
２５  通液孔
３  防漏層
３１  防漏シート
４  圧縮部
【図１】
2006289113.tif 000004
【図２】
2006289113.tif 000005